СЫРЬЕВАЯ СМЕСЬ ДЛЯ ПРИГОТОВЛЕНИЯ КЕРАМИЧЕСКОГО ГРАВИЯ
CRUDE MIXTURE FOR PREPARING CERAMIC GRAVEL

Изобретение относится к области производства искусственных заполнителей для бетонов.
Известна сырьевая смесь для изготовления керамзитового гравия, включающая, мас.%: глинистое сырье 78-97; тонкоизмельченную добавку (железистые сиаллиты) 3-22 [1].
Задачей изобретения является повышение прочности керамзитового гравия.
Технический результат достигается тем, что сырьевая смесь для изготовления керамзитового гравия, включающая глинистое сырье и тонкоизмельченную добавку, содержит в качестве глинистого сырья глину монтмориллонитовую, в качестве добавки - андезитовую муку и дополнительно - молотый до прохождения через сетку №014 бой листового стекла при следующем соотношении компонентов, мас.%: глина монтмориллонитовая 65,0-75,0; андезитовая мука 15,0-20,0; молотый до прохождения через сетку №014 бой листового стекла 10,0-15,0.
В таблице приведены составы сырьевой смеси для изготовления керамзитового гравия.
Таблица
Компоненты
Содержание, мас.% в составах
1
2
3
Глина монтмориллонитовая
65,0
70,0
75,0
Андезитовая мука
20,0
17,5
15,0
Молотый до прохождения через сетку №014 бой листового стекла
15,0
l2,5
10,0
Прочность при сжатии, МПа
4-4,5
4-4,5
4-4,5
В составе сырьевой смеси используют глины монтмориллонитовые, включающие Аl-монтмориллонит и Fe-монтмориллонит (нонтронит).
Компоненты дозируют в требуемых количествах и смешивают. Смесь увлажняют до 18-26% и формуют из нее гранулы (фракции 20-40 мм), которые сушат и обжигают при температуре 1100-1150°C.
Источник информации
1. А.с. №11188131 СССР, 1985.